(57)【要約】      （修正有）【課題】被塗物裏面の形状に関係なく、所望の場所に磁性材料の配向による意匠を形成することができるようにする。【解決手段】被塗物保持金型１１と磁石２１が配置された塗膜形成金型１２とを備える型内塗装金型を用い、被塗物保持金型１１に被塗物１をセットした後、被塗物保持金型１１と塗膜形成金型１２とを型閉じして、磁性材料を含有する磁性塗料２で被塗物１を塗装するための塗装キャビティ２２を被塗物１と塗膜形成金型１２との間に形成し、塗装キャビティ２２内に磁性塗料２を注入後、磁石２１により磁性材料の配向パターンを形成した後、磁性塗料２を固化させることにより、磁性塗料２を被塗物１に一体被覆させる。【選択図】図１
2010119975.tif 000002
【特許請求の範囲】
【請求項１】
被塗物保持金型と磁石が配置された塗膜形成金型とを備える型内塗装金型を用い、
被塗物保持金型に被塗物をセットした後、被塗物保持金型と塗膜形成金型とを型閉じして、磁性材料を含有する磁性塗料で被塗物を塗装するための塗装キャビティを被塗物と塗膜形成金型との間に形成し、塗装キャビティ内に磁性塗料を注入後、磁石により磁性材料の配向パターンを形成した後、磁性塗料を固化させることにより、磁性塗料を被塗物に一体被覆させることを特徴とする型内塗装品の製造方法。
【請求項２】
少なくとも裏面に凹凸形状が形成された位置と反対側の被塗物の表面位置に磁性材料の配向パターンを形成する請求項１に記載の型内塗装品の製造方法。
【発明の詳細な説明】
【技術分野】
【０００１】
本発明は、主として自動車の内装パーツや携帯電話・携帯メディアプレーヤー、その他の電化製品類の外装パーツに利用できる、磁性材料が所望の配向パターンを形成するように磁性塗料を被塗物に一体被覆させる型内塗装品の製造方法に関する。
【背景技術】
【０００２】
従来、自動車、家電その他電化製品の外装パーツなどに使用される樹脂成形品などの被塗物について、磁性材料を含む磁性塗料を塗布し、磁力を印加することで磁性材料を配向させて独特な外観の意匠を形成する技術があった（特許文献１、２参照）。この技術においては被塗物１０１の背面に磁石１１１を配置した状態で被塗物１０１の表面に磁性塗料１０２をスプレー塗装などで塗布すると、磁石が配置された付近の磁性塗料１０２に磁性材料の配向パターンが形成される（図２参照）。
【０００３】
【特許文献１】特開２００３−１７６４５２号公報
【特許文献２】特開平５−３１４６０号公報
【発明の開示】
【発明が解決しようとする課題】
【０００４】
しかし、被塗物１０１の背面が複雑な構造になっている場合、例えばリブやボスなどの突起が立っていて凹凸形状が形成されている場合にはその部分に磁石１１１を配置することができないため、磁力を印加できる範囲に制限が生じる。また、被塗物１０１の厚みそのものが大きい場合は磁石１１１と被塗物表面の磁性塗料１０２との距離が離れ、十分な磁力がかけられない場合もあった。また、磁性材料にはしばしば金属粉が使用されるが、比重が大きくなることから塗装したあと硬化する前に磁性塗料１０２が液ダレを起こしやすいという問題もあった。
【０００５】
本発明は上記の問題が発生しないようにするための型内塗装品の製造方法を提供することを目的とする。
【課題を解決するための手段】
【０００６】
本発明は前記目的を達成するため、以下のような特徴を備える。
【０００７】
本発明の型内塗装品の製造方法は、被塗物保持金型と磁石が配置された塗膜形成金型とを備える型内塗装金型を用い、被塗物保持金型に被塗物をセットした後、被塗物保持金型と塗膜形成金型とを型閉じして、磁性材料を含有する磁性塗料で被塗物を塗装するための塗装キャビティを被塗物と塗膜形成金型との間に形成し、塗装キャビティ内に磁性塗料を注入後、磁石により磁性材料の配向パターンを形成した後、磁性塗料を固化させることにより、磁性塗料を被塗物に一体被覆させることを特徴とする。
【０００８】
また、上記の発明において、少なくとも裏面に凹凸形状が形成された位置と反対側の被塗物の表面位置に磁性材料の配向パターンを形成してもよい。
【発明の効果】
【０００９】
本発明の型内塗装品の製造方法は、以上のとおりの工程を有するので、次のような優れた効果を有する。
【００１０】
本発明は、塗装キャビティ内に磁性材料を含む磁性塗料を注入後、塗膜形成金型側に配置された磁石により磁性材料の配向パターンを形成した後、磁性塗料を固化させることにより、磁性塗料を被塗物に一体被覆する。したがって、被塗物の表側から磁力を印加する形になるので、被塗物裏面の形状に関係なく、所望の場所に磁性材料の配向による意匠を形成することができる。また、密閉された塗装キャビティに塗料を充填する方式であるため、顔料の比重に関わらず液ダレを起こすことがない。
【発明を実施するための最良の形態】
【００１１】
図面を参照しながらこの発明の実施の形態について詳しく説明する。
【００１２】
本発明に使用される被塗物１の材質としては、アルミニウムなどの非磁性金属、プラスチック、セラミックなどを使用できる。また金属材質のものでも後述する磁石が強力なものを用いれば適用可能である。これらは予め前処理や下地塗装等が施されていてもよい。これら被塗物の裏面には例えばボス４、リブ、爪部などの凹凸形状が形成されていてもよい（図１参照）。
【００１３】
本発明に使用する型内塗装金型は、被塗物保持金型１１と磁石２１が配置された塗膜形成金型１２とを備える。被塗物保持金型１１は被塗物１と塗膜形成金型１２との間で塗装キャビティ２２を形成するように被塗物１を保持するものであり、塗膜形成金型１２は被塗物１の表面に後述する磁性塗料２による塗膜を形成するものである（図１（ａ）〜（ｃ）参照）。
【００１４】
塗装キャビティ２２は、後述する磁性材料を含有する磁性塗料２で被塗物１の表面を塗装するために形成されたキャビティである。塗装キャビティ２２の形状は、磁性塗料２による塗膜の所望するパターンや厚みに応じて適宜設定する。塗装キャビティ２２は被塗物１の表面全体に渡っていてもよいし、被塗物１の一部にのみ形成されていてもよい。塗装キャビティ２２は塗膜の厚みが１０μｍ〜１００μｍ程度になるよう設定するのがよい。
【００１５】
磁性塗料２の注入口は塗膜形成金型１２側に設置してもよいし、被塗物保持金型１１側にしてもよい。磁性塗料２の注入位置は、塗装キャビティ２２の中央付近に設けてもよいが、ノズルピン後が残るため、外観が要求される場合には、鍵穴やエンブレム取り付け位置等を利用したり、製品の外側に仮製品部を設けてそこに注入位置を設置すればよい。
【００１６】
磁石２１としては、永久磁石、電磁石、超伝導磁石などを用いることができる。磁石２１は塗膜形成金型１２のキャビティ面の任意の位置に設置できる。磁石２１はキャビティ面に直接配置してもよいが、キャビティ面そのものは非磁性の薄い金属板で形成し、この金属板の裏面に別途磁石２１を配置する構造にすると、塗膜表面に磁石の部材と非磁性の部材との境界線が現れることを防ぐことができ、より美麗な仕上げ状態を得ることができる。
【００１７】
本発明に使用する磁性塗料２は、熱硬化性の塗料成分と磁性材料を主成分として含有する。磁性塗料２は、従来型のスプレーやディッピングで使用される塗料のようには揮発性有機溶剤を含んでいないか、含んでいても非常に少なくなっている。
【００１８】
上記熱硬化性の塗料成分としては、不飽和ポリエステル樹脂、エポキシアクリレートオリゴマー、ウレタンアクリレートオリゴマーなどの過酸化物触媒によって硬化が可能なバインダー成分を主体とする一液型塗料や、エポキシ樹脂／ポリアミン硬化系、ポリオール樹脂／ポリイソシアネート硬化系などの、金型注入直前に主剤／硬化剤を混合する二液型塗料などがあげられる。その中でも、アクリレート基を有するオリゴマー又は不飽和ポリエステル樹脂、あるいはこれらの成分と共重合可能なエチレン性不飽和モノマーのうちのいずれかと架橋効率が８以上である有機過酸化物開始剤を含有する一液型塗料は、硬化性・付着性・外観・耐候性に優れており、硬化時間を短縮でき、付着力・外観・耐候性の問題から型内被覆方法を適用できなかった樹脂成形材料にも適用可能である点で非常に良好である。また、紫外線や電子線により励起する反応開始剤を配合して、金型から型内塗装品３を取り出したあとにこれらエネルギー線を照射することで更に架橋密度を上昇させてもよい。
【００１９】
上記磁性材料としては、ニッケルや鉄などの金属粉を使用できる。また、雲母やアルミニウム粉、アルミナフレーク、ガラスフレークなどの鱗片状顔料を母剤として、これらの表面に磁性金属が被覆された顔料を使用してもよい。
【００２０】
本発明の型内塗装品の製造方法を説明する。
【００２１】
まず、被塗物保持金型１１に被塗物１をセットした後、被塗物保持金型１１と塗膜形成金型１２とを型閉じして、磁性材料を含有する磁性塗料２で被塗物１を塗装するための塗装キャビティ２２を被塗物１と塗膜形成金型１２との間に形成する（図１（ａ）参照）。
【００２２】
次いで、この塗装キャビティ２２内に磁性塗料２を注入後、磁石２１により磁性材料の配向パターンを形成した後、磁性塗料２を固化させることにより、磁性材料が所望の配向パターンを形成するように磁性塗料２を被塗物１に一体被覆させることができる（図１（ｂ）参照）。
【００２３】
磁性塗料２は、例えばポンプ３１から塗料注入機３２に供給され、塗料注入機３２から１ショット分の正確な量が適度な圧力で塗装キャビティ２２に注入される（図１（ａ）、（ｂ）参照）。磁性塗料２の注入時間は１〜１０秒程度で、磁性塗料２の材質や塗装キャビティ２２の大きさなどによって適宜設定する。磁性塗料２の注入圧力は１０〜４００ｋｇｆ／ｃｍ２程度の範囲内で適宜設定すると良いが、塗膜中にバリや気泡を防止するためには圧力は高めに設定した方が好ましい。磁性塗料２の注入位置は、ノズル後が残るのを防止するため、鍵穴やエンブレム取り付け位置等を利用したり、製品の外側に仮製品部を設けてそこに設置するのが好ましい。
【００２４】
磁性塗料２の粘度としては、２０００〜７０００ｍＰａ・ｓの範囲内でパターンや厚みに応じて適宜設定する。とくに本発明の場合、被塗物保持金型１１と塗膜形成金型１２とはキャビティ以外にほとんど隙間がなくかつ強固な型締め圧で金型を固定できるので、磁性塗料２中の磁性材料として金属粉が使用されて比重が大きくなっても液ダレを起こすことがなく、磁性塗料２が漏れやすい非常に低い粘度であっても磁性塗料２が塗装キャビティ２２から漏れることがない点で有利である。
【００２５】
被塗物保持金型１１および塗膜形成金型１２の金型温度は、金型温度調節機により設定する。金型温度調節機の媒体は水でも油でもよい。塗膜形成金型１２の金型温度は、磁性塗料２の材質に応じて磁性塗料２が数秒以内に硬化する温度に設定する。
【００２６】
最後に、被塗物保持金型１１と塗膜形成金型１２とを型開きすると型内塗装品３を取り出すことができる（図１（ｃ）参照）。
【００２７】
ここで、磁石２１は塗膜形成金型１２側に配置されていて被塗物１の表側から磁力を印加する形になるので、被塗物１の裏面に例えばボス４、リブ、爪部などの凹凸形状が形成されていても、被塗物裏面の形状に関係なく、所望の場所に磁性材料の配向パターンによる意匠を形成することができる。
【実施例１】
【００２８】
裏面外周部に筐体ハメ込み用のボスを備え、ボス形成位置と反対側の表面位置に磁性材料による配向パターンの意匠が形成された樹脂パーツを下記の手順により形成した。
【００２９】
被塗物保持金型と電磁石が配置された塗膜形成金型とを備える型内塗装金型を準備し、被塗物として裏面外周部に筐体ハメ込み用のボスを備える黒色のポリカーボネート製樹脂パーツを、被塗物保持金型にセットした後、被塗物保持金型と塗膜形成金型とを型閉じして、磁性材料を含有する磁性塗料で被塗物を塗装するための塗装キャビティを被塗物と塗膜形成金型との間に形成した。そして、塗装キャビティ内に磁性塗料として粉末磁性材料（ステンレス製、鱗片形状、長手方向粒径１０〜３０μｍ）を１０％混合した二液硬化のアクリルウレタン系のインキを注入した。磁性材料に対して塗膜形成金型に取り付けた電磁石によって配向パターンを形成した後、金型の熱（型温９０℃設定）により磁性塗料を固化させ、型開きして型内塗装品を得た。塗膜形成金型に配置された電磁石はボス形成位置と反対側の樹脂パーツ表面位置付近に配置されており、得られた型内塗装品はボス形状の影響を受けずに磁性材料による所望の配向パターンが形成され、独特な意匠を備え、外観に優れたものであった。
【図面の簡単な説明】
【００３０】
【図１】本発明の型内塗装品の製造方法を示す断面図である。
【図２】従来の塗装品の製造方法を示す断面図である。
【符号の説明】
【００３１】
１  被塗物
２  磁性塗料
３  型内塗装品
４  ボス
１１  被塗物保持金型
１２  塗膜形成金型
２１  磁石
２２  塗装キャビティ
３１  ポンプ  
３２  塗料注入機
１０１  被塗物
１０２  磁性塗料
１１１  磁石
【図１】
2010119975.tif 000003
【図２】
2010119975.tif 000004